(57)【要約】【課題】    イオン伝導度に優れた高分子電解質を提供することを目的とする。  【解決手段】      イソタクティシティーが８０％以上のポリオキシプロピレングリコール（A）と電解質塩化合物（B）を必須成分とすることを特徴とする電池用電解質を用いる。【選択図】    なし【特許請求の範囲】
【請求項１】
アイソタクティシティーが８０％以上のポリオキシプロピレングリコール（A）と電解質塩化合物（B）を必須成分とすることを特徴とする二次電池用電解質。
【請求項２】
アイソタクティシティーが８０％以上のポリオキシプロピレングリコール（A）とホウ酸または下記一般式（１）で表されるホウ酸エステル（Ｄ）を反応させて得られる架橋物（Ｃ）、および電解質塩化合物（B）を必須成分とすることを特徴とする二次電池用電解質。
【化１】
2010287446.tif 000005
［式（１）中の３個のＲは、それぞれ独立に、水素原子、炭素数１〜４個のアルキル基またはアリール基を表す。］
【請求項３】
請求項１または２記載の二次電池用電解質を用いたリチウムイオン電池。
【発明の詳細な説明】
【技術分野】
【０００１】
本発明は、イオン伝導性高分子に関する。さらに詳しくは、リチウム電池などの二次電池用の電解質に関する。
【背景技術】
【０００２】
近年、各種電子・電気機器の高性能・高機能化または小型・軽量化に対する市場の要求が非常に大きくなっている。これらの要求を実現するため、エネルギー供給のデバイスである電池に対して、より高いエネルギー密度や出力密度が要求されている。
そこで従来の鉛蓄電池、ニッケル−カドミニウム電池などのより高いエネルギー密度や出力密度を有するリチウム電池が注目されている。
従来の二次電池の電解質としては、一般的に液体電解質、特に有機電解液にイオン性の化合物を溶解させたものが用いられてきたが、液体電解質は、電解液の外部への液漏れ、揮発、電極物質の溶出などが発生しやすいため、長期信頼性などが問題であった。
【０００３】
この改善策として、高分子電解質が検討されており、概ね２種類に分類される。一つは、電解質として電解液を高分子化合物でゲル化し、電解液の流動性をなくしたゲル電解質を用いる方法であり、もう一つの方法は、有機溶媒をまったく使用しない高分子全固体電解質である。
【０００４】
ゲル電解質としては、例えば、ポリメチルメタクリレート系のようにポリマーを架橋させ化学結合により架橋点をつくりゲル化させる方法やポリフッ化ビニリデン系やポリアクリロニトリル系のように結晶化させ高分子鎖が架橋点をつくりゲル化させる方法が知られている（例えば、非特許文献１）。
【０００５】
一方、高分子全固体電解質としては、例えば、ポリオキシエチレングリコールの末端をアクリル変性させ架橋させた架橋物と電解質塩を含む高分子固体電解質が提案され、室温で１０−４Ｓ／ｃｍのイオン伝導度が達成されている（例えば、特許文献１）。
高分子全固体電解質は、信頼性においてはゲル電解質より優れた材料となる可能性があるが、現在のところ、イオン伝導度などの電池に関する必要条件を十分満たすような材料は見当たらない。
【先行技術文献】
【特許文献】
【０００６】
【特許文献１】特開２００８−１３０５２９号公報
【非特許文献】
【０００７】
【非特許文献１】小山  昇監修、「ポリマーバッテリー」、シーエムシー出版、１９９８年発行
【発明の概要】
【発明が解決しようとする課題】
【０００８】
本発明はイオン伝導度に優れた高分子電解質を提供することを目的とする。
【課題を解決するための手段】
【０００９】
本発明者らは、上記の目的を達成するべく検討を行った結果、本発明に到達した。
すなわち、本発明は、アイソタクティシティーが８０％以上のポリオキシプロピレングリコール（A）と電解質塩化合物（B）を必須成分とすることを特徴とする二次電池用電解質；およびアイソタクティシティーが８０％以上のポリオキシプロピレングリコール（A）とホウ酸または下記一般式（１）で表されるホウ酸エステル（Ｄ）を反応させて得られる架橋物（Ｃ）、および電解質塩化合物（B）を必須成分とすることを特徴とする二次電池用電解質である。
【００１０】
【化１】
2010287446.tif 000002
【００１１】
［式（１）中の３個のＲは、それぞれ独立に、水素原子、炭素数１〜４個のアルキル基またはアリール基を表す。］
【発明の効果】
【００１２】
本発明の高分子電解質を用いて得られた二次電池は、電解質の外部へ漏洩などがないために、高い信頼性と安全性が得られ、また、高いイオン伝導度のため高い出力密度を提供することができる。
【発明を実施するための形態】
【００１３】
本願の電池用電解質は、
（１）アイソタクティックポリオキシプロピレングリコール（A）と電解質塩化合物（B）を必須成分とする第１発明と、
（２）アイソタクティックポリオキシプロピレングリコール（A）とホウ酸または下記一般式（１）で表されるホウ酸エステル（Ｄ）を反応させて得られる架橋物（Ｃ）、および電解質塩化合物（B）を必須成分とする第２発明からなる。
【００１４】
まず、第１発明の電池用電解質を説明する。
必須成分のアイソタクティックポリオキシプロピレングリコール（A）のアイソタクティシティーは、導電性の観点から、好ましくは８０〜１００％、さらに好ましくは９０〜１００％である。
【００１５】
アイソタクティシティーは、Ｍａｃｒｏｍｏｌｅｃｕｌｅｓ,ｖｏｌ．３５、Ｎｏ．６、２３８９−２３９２貢（２００２年）に掲載の方法で算出することができ、具体的には１３Ｃ−ＮＭＲを用いて以下のようにして求める。
【００１６】
測定試料３０ｍｇを直径５ｍｍの１３Ｃ−ＮＭＲ用試料管に秤量し、約０．５ｍｌの重水素化溶剤を加え溶解させ、分析用試料とする。ここで、重水素化溶剤は、例えば重水素化クロロホルム、重水素化トルエン、重水素化ジメチルスルホキシド、重水素化ジメチルホルムアミドであり、試料を溶解させることのできる溶剤を適宜選択する。
【００１７】
具体的には１３Ｃ−ＮＭＲの３種類のメチン由来の信号は、それぞれシンジオタクチック値（Ｓ）７５．１ｐｐｍ付近とヘテロタクチック（Ｈ）７５．３ｐｐｍ付近とアイソタクチック値（Ｉ）７５．５ｐｐｍ付近に観測される。アイソタクティシティーを次の計算式（１）により算出する。
【００１８】
アイソタクティシティー（％）＝［（Ｉ）／（Ｉ＋Ｓ＋Ｈ）］×１００    （１）
ただし、式中、Ｉはアイソタクチック信号の積分値、Ｓはシンジオタクチック信号の積分値、Ｈはヘテロタクチック信号の積分値である。
【００１９】
アイソタクティックポリオキシプロピレングリコール（Ａ）は、数平均分子量（Ｍｎ）が通常２，０００〜１，０００，０００である。
Ｍｎはポリエチレングリコールを標準とするゲルパーミエーションクロマトグラフ（ＧＰＣ）で測定できる。
【００２０】
もう１つの必須成分である電解質塩化合物（Ｂ）は、周期表第Ｉａ属の金属塩であり、リチウム、ナトリウム、カリウム等の化合物である。
【００２１】
電解質塩化合物（Ｂ）の具体例は、ＬiＰＦ6、ＬiＢＦ4、ＬiＣlＯ4、ＬiＡｓＦ6、Ｌi2ＳiＦ6、Ｌｉ［（Ｃ2Ｆ5）3ＰＦ3］などのリチウム塩が挙げられる。また、次の一般式で示されるリチウム塩も使用することができる。ＬiＯＳＯ2Ｒ1、ＬiＮ(ＳＯ2Ｒ2)(ＳＯ2Ｒ3)、ＬiＣ(ＳＯ2Ｒ4)(ＳＯ2Ｒ5)(ＳＯ2Ｒ6)、ＬiＮ(ＳＯ2ＯＲ7)(ＳＯ2ＯＲ8)（ここで、Ｒ1〜Ｒ8は、互いに同一であっても異なっていてもよく、炭素数１〜８のパーフルオロアルキル基である）。これらのリチウム塩は単独で使用してもよく、また２種以上を混合して使用してもよい。
これらのうち、好ましくはＬiＰＦ6、ＬiＢＦ4、Ｌｉ［（Ｃ2Ｆ5）3ＰＦ3］、ＬiＯＳＯ2Ｒ1、ＬiＮ(ＳＯ2Ｒ2)(ＳＯ2Ｒ3)、ＬiＣ(ＳＯ2Ｒ4)(ＳＯ2Ｒ5)(ＳＯ2Ｒ6)、ＬiＮ(ＳＯ2ＯＲ7)(ＳＯ2ＯＲ8)が好ましく、さらに好ましくは、ＬiＰＦ6、ＬiＢＦ4、ＬiＣlＯ4である。
【００２２】
本発明に用いられる電解質塩化合物（Ｂ）は、アイソタクティックポリオキシプロピレングリコール（Ａ）に対して任意の比率で混合することができる。
アイソタクティックポリオキシプロピレングリコール（Ａ）１００部に対して電解質塩化合物（Ｂ）は３〜２０重量部となるように混合することが好ましく、５〜１０重量部となるように混合することが、イオン電導度、ポリオキシプロピレングリコールへの溶解度、電解質塩化合物によるイオン伝導体の増加の点からより好ましい。
【００２３】
また、本願の第２発明の電池用電解質は、アイソタクティックポリオキシプロピレングリコール（A）とホウ酸または下記一般式（１）で表されるホウ酸エステル（Ｄ）を反応させて得られる架橋物（Ｃ）、および電解質塩化合物（B）を必須成分とする。
【００２４】
【化２】
2010287446.tif 000003
【００２５】
［式（１）中の３個のＲは、それぞれ独立に、水素原子、炭素数１〜４個のアルキル基またはアリール基を表す。］
【００２６】
ホウ酸またはホウ酸エステル（Ｄ）と反応させるポリオキシプロピレングリコール（Ａ）は、第１発明で記載したポリオキシプロピレングリコール（Ａ）と同じものが使用できる。
【００２７】
本発明で用いるホウ酸は無水ホウ酸またはホウ酸エステルを用いることができる。
【００２８】
本発明で用いるホウ酸エステル（Ｄ）は、式（１）中で表される。式（１）中のＲは例えば水素基またはメチル基、エチル基、プロピル基、イソプロピル基、ブチル基の炭素数１〜４個のアルキル基；フェニル基、トリル基、メシチル基などのアリール基が挙げられる。Ｒは３個同一でも、異なってもかまわない。
【００２９】
ポリオキシプロピレングリコール（Ａ）との反応性の観点から、Ｒはアルキル基が好まれ、さらにメチル基が好まれる。
【００３０】
本発明で用いるホウ酸エステル（Ｄ）は、上記の観点からホウ酸トリアルキルエステルが好まれ、さらにホウ酸トリメチルが好まれる。
【００３１】
架橋物（Ｃ）は、ポリオキシプロピレングリコール（Ａ）とホウ酸または一般式（１）で表されるホウ酸エステル（Ｄ）を反応させて得られるものである。
【００３２】
架橋物（Ｃ）は、種々の方法で調製することができる。
その方法は特に限定されないが、例えば、ポリオキシプロピレングリコール（Ａ）とホウ酸またはホウ酸エステル（Ｄ）を加え、５０〜２００℃にて不活性ガス通気下で減圧による脱水反応または脱溶剤反応することにより得られる。
【００３３】
ポリオキシプロピレングリコール（Ａ）の水酸基１モルに対して、式（１）で表されるホウ酸エステルのホウ素原子１／３モルの比率に置いてポリオキシプロピレングリコールホウ酸トリエステルが生成する。
このとき、ホウ酸エステル化の進行に伴って、網目状ポリマーの形成が起こりえるため、反応系の流動性を保持するために、エステル化反応に対して不活性なトルエンなどの炭化水素系溶剤を適宜用いることができる。
【００３４】
本願の第２発明で表される電解質塩化合物（Ｂ）は、第１発明で記載の電解質塩化合物（Ｂ）と同じものが使用できる。
【００３５】
電解質塩化合物（Ｂ）は、架橋物（Ｃ）に対して任意の比率で混合することができる。
架橋物（Ｃ）１００部に対して電解質塩化合物（Ｂ）は３〜２０重量部となるように混合することが好ましく、５〜１０重量部となるように混合することが、イオン電導度、ポリオキシプロピレングリコールへの溶解度、電解質塩化合物によるイオン伝導体の増加の点からより、好ましい。
【００３６】
本発明の電解質と、従来から知られている正極材料および負極材料を組み合わせることで、イオン電導度、漏洩、引火もしくは継続的に燃焼しない安全性に優れた電池を得ることが可能である。
【実施例】
【００３７】
以下、実施例及び比較例により本発明をさらに説明するが、本発明はこれらに限定されるものではない。以下、特に定めない限り、％は重量％、部は重量部を示す。
【００３８】
製造例１
アイソタクティックポリオキシプロピレングリコールは、例えば特開２００８−２９１２４１号公報に示される方法により製造した。
窒素雰囲気下、サレン錯体（Ｎ，Ｎ‘−ビス−（３，５−ジ−ｔｅｒｔ−ブチルサリチリデン）−１，２−フェニレンジアミノコバルトアセテート）１．１部、酢酸１２．４部、ラセミ体プロピレンオキサイド５７ｇ、トルエン１５０ｍＬを０．５Ｌナスフラスコに入れ、０℃で６時間攪拌した。反応後に０．１Ｎの塩酸を１５０ｍＬ加えると沈殿が生成した。これにジクロロメタンを１５０ｍＬ加えて溶解させて分液を行った後、有機層から溶剤をロータリーエバポレーターで留去した。析出した固体を４０℃のアセトン１５０ｍＬに溶解し、０℃で２４時間冷却した。析出した白色固体を減圧濾過により得られた白色固体に０．１ＮのＫＯＨ−メタノール溶液を５００ｍＬ入れ、８０℃で２時間攪拌した。その後０．１Ｎの塩酸で中和し、トルエン２５０ｍＬと水０．５Ｌを加え、分液を３回行った。有機層から溶剤をロータリーエバポレーターで除去することでアイソタクティックポリオキシプロピレングリコール（Ａ−１）を５５部得た。
アイソタクティシティーは９９％、数平均分子量（Ｍｎ）は２，０００、収率は５０％であった。
【００３９】
製造例２
製造例１で作成したアイソタクティックポリオキシプロピレングリコール（Ａ−１）２，０００部にホウ酸トリメチル６９部を加え、窒素雰囲気下１２０℃まで徐々に昇温させ、１２０℃に達したら系内をゆっくりと減圧し、０．４０Ｐａ以下の状態を４時間保持し、反応の進行に伴い発生する揮発分を除去した。その後、ろ過することによりアイソタクティックポリオキシプロピレングリコールホウ酸エステル変性物（Ｃ−１）１，７００部を得た。
【００４０】
実施例１
製造例１で作成したアイソタクティックポリオキシプロピレングリコール（Ａ−１）２、０００部およびＬｉＣｌＯ４６０４部をアセトン２，０００部に溶解させ、上記の方法により電解質フィルムを得た。
【００４１】
実施例２
実施例１において、アイソタクティックポリオキシプロピレングリコール（Ａ−１）を製造例２で作製したアイソタクティックポリオキシプロピレングリコールホウ酸エステル変性物（Ｃ−１）とした以外は、実施例１と同様な操作を行い、本発明の電解質を得た。
【００４２】
比較例１
実施例１において、アイソタクティックポリオキシプロピレングリコール（Ａ−１）をポリオキシエチレングリコール（Ｍｎ＝２，０００）を用いた以外は、実施例１と同様な操作を行い、比較のための電解質を得た。
【００４３】
比較例２
実施例１において、アイソタクティックポリオキシプロピレングリコール（Ａ−１）を、ＫＯＨを触媒として製造された通常のポリオキシプロピレングリコール（Ｍｎ＝２，０００、アイソタクティシティー２５％とした以外は、実施例１と同様な操作を行い、比較のための電解質を得た。
【００４４】
実施例１、２で作成した本発明の  固体電解質、および比較例１、２で作成した比較のための固体電解質のイオン伝導度を下記の方法で測定した。その結果を表１に示す。
【００４５】
【表１】
2010287446.tif 000004
【００４６】
＜電解質フィルムの作成＞
実施例１、２、比較例１、２で作成した固体電解質のアセトン溶液をシャーレ注ぎ、減圧下でアセトンを完全に乾燥させ揮発除去した。シャーレから、フィルムをはがし、高分子固体電解質フィルムを得た。
【００４７】
＜イオン伝導度の測定方法＞  
上記の高分子固体電解質フィルムをドライボックス中で直径１．５ｃｍにくり抜いてイオン伝導度の測定サンプルとし、ステンレス鋼電極ではさみ、交流インピーダンス法により、室温（２０℃）での実数インピーダンス成分Ｒ（Ω）を求めた。
電解質サンプルのイオン伝導率σ（Ｓ／ｃｍ）は、インピーダンス成分Ｒ（Ω）、電解質サンプルの厚さｄ（ｃｍ）、および電極と電解質サンプルの接触面積Ａ（ｃｍ２）から求めた。
イオン伝導率σ（Ｓ／ｃｍ）＝ｄ／（Ｒ×Ａ）      
【００４８】
表１に示すとおり、高分子電解質に比較的よく使用されるポリオキシエチレングリコールを使用した比較例１の電解質、およびアイソタクティシティー２５％のポリオキシプロピレングリコールを使用した比較例２の電解質に比べ、本発明である実施例１および２の電解質は優れたイオン伝導度を示すことがわかる。
【産業上の利用可能性】
【００４９】
本発明の二次電池用固体電解質は、イオン伝導度が優れているため有用である。また、本発明の電解質を用いた二次電池は、高出力電池として有用である。